(57)【要約】【課題】優れた防眩性能を示し、かつ、白ちゃけによる視認性の低下を防止することができるとともに、高精細の画像表示装置に適用した場合においても、ギラツキを発生せずに高いコントラストを発現することができる防眩フィルムおよびその製造方法を提供する。【解決手段】透明支持体と、該透明支持体上に積層された、凹凸表面を有する防眩層とを備える防眩フィルムであって、空間周波数０．０１μｍ-1における該凹凸表面の標高のエネルギースペクトルＨ12と、空間周波数０．０４μｍ-1における該凹凸表面の標高のエネルギースペクトルＨ22との比Ｈ12／Ｈ22が３〜１５の範囲内であり、防眩層は、バインダ樹脂と、該バインダ樹脂に分散された微粒子とから構成され、防眩層の凹凸表面は、バインダ樹脂によって形成された表面からなる防眩フィルムおよびその製造方法を提供する。【選択図】図１
2011017829.tif 000002
【特許請求の範囲】
【請求項１】
透明支持体と、前記透明支持体上に積層された、凹凸表面を有する防眩層とを備える防眩フィルムであって、
空間周波数０．０１μｍ-1における前記凹凸表面の標高のエネルギースペクトルＨ12と、空間周波数０．０４μｍ-1における前記凹凸表面の標高のエネルギースペクトルＨ22との比Ｈ12／Ｈ22が３〜１５の範囲内であり、
前記防眩層は、バインダ樹脂と、前記バインダ樹脂に分散された微粒子とから構成され、
前記防眩層の凹凸表面は、前記バインダ樹脂によって形成された表面からなる防眩フィルム。
【請求項２】
前記防眩層は、バインダ樹脂１００重量部に対し、平均粒径が５μｍ以上１０μｍ以下で、バインダ樹脂との屈折率比が０．９３以上０.９８以下もしくは１．０１以上１．０４以下である微粒子を１０〜５０重量部含有しており、かつ、
前記防眩層の厚みは、前記微粒子の平均粒径の１．１倍以上２倍以下である請求項１に記載の防眩フィルム。
【請求項３】
空間周波数０．１μｍ-1における前記凹凸表面の標高のエネルギースペクトルＨ32と、空間周波数０．０４μｍ-1における前記凹凸表面の標高のエネルギースペクトルＨ22との比Ｈ32／Ｈ22が０．１以下である請求項１または２に記載の防眩フィルム。
【請求項４】
前記凹凸表面は、傾斜角度が５°以下である面を９５％以上含む請求項１〜３のいずれかに記載の防眩フィルム。
【請求項５】
請求項１〜４のいずれかに記載の防眩フィルムを製造する方法であって、
０μｍ-1より大きく０．０４μｍ-1以下の範囲内に極大値を持たないエネルギースペクトルを示すパターンを用いて、凹凸面を有する金型を作製する工程と、
前記透明支持体上に形成された、前記微粒子が分散された樹脂層の表面に、前記金型の凹凸面を転写する工程を含む防眩フィルムの製造方法。
【発明の詳細な説明】
【技術分野】
【０００１】
本発明は、防眩（アンチグレア）フィルムおよびその製造方法に関し、より詳しくは、透明支持体上に、微細な凹凸表面を有する防眩層が形成されてなる防眩フィルムおよびその製造方法に関する。
【背景技術】
【０００２】
液晶ディスプレイ、プラズマディスプレイパネル、ブラウン管（陰極線管：ＣＲＴ）ディスプレイ、有機エレクトロルミネッセンス（ＥＬ）ディスプレイなどの画像表示装置は、その表示面に外光が映り込むと視認性が著しく損なわれてしまう。従来、このような外光の映り込みを防止するために、画質を重視するテレビやパーソナルコンピュータ、外光の強い屋外で使用されるビデオカメラやデジタルカメラ、および反射光を利用して表示を行なう携帯電話などにおいては、画像表示装置の表面に外光の映り込みを防止するためのフィルム層が設けられている。このフィルム層は、光学多層膜による干渉を利用した無反射処理が施されたフィルムからなるものと、表面に微細な凹凸を形成することにより入射光を散乱させて映り込み像をぼかす防眩処理が施されたフィルムからなるものとに大別される。前者の無反射フィルムは、均一な光学膜厚の多層膜を形成する必要があるため、コスト高になる。これに対して、後者の防眩フィルムは、比較的安価に製造することができるため、大型のパーソナルコンピュータやモニタなどの用途に広く用いられている。
【０００３】
このような防眩フィルムは従来、たとえば、微粒子を分散させた樹脂溶液を基材シート上に膜厚を調整して塗布し、該微粒子を塗布膜表面に露出させることでランダムな表面凹凸を基材シート上に形成する方法などにより製造されている。しかしながら、このような微粒子を分散させた樹脂溶液を用いて製造された防眩フィルムは、樹脂溶液中の微粒子の分散状態や塗布状態などによって表面凹凸の配置や形状が左右されてしまうため、意図したとおりの表面凹凸を得ることが困難であり、防眩フィルムのヘイズを低く設定する場合、十分な防眩効果が得られないという問題があった。さらに、このような従来の防眩フィルムを画像表示装置の表面に配置した場合、散乱光によって表示面全体が白っぽくなり、表示が濁った色になる、いわゆる「白ちゃけ」が発生しやすいという問題があった。また、最近の画像表示装置の高精細化に伴って、画像表示装置の画素と防眩フィルムの表面凹凸形状とが干渉し、その結果、輝度分布が発生して表示面が見えにくくなる、いわゆる「ギラツキ」現象が発生しやすいという問題もあった。ギラツキを解消するために、バインダ樹脂とこれに分散される微粒子との間に屈折率差を設けて光を散乱させる試みもあるが、そのような防眩フィルムを画像表示装置の表面に配置した際には、微粒子とバインダ樹脂との界面における光の散乱によって、コントラストが低下しやすいという問題もあった。また、コントラストが低下しないように、光の散乱を減少させた場合には、ギラツキの解消効果が不十分になるという問題があった。
【０００４】
一方、微粒子を含有させずに、透明樹脂層の表面に形成された微細な凹凸だけで防眩性を発現させる試みもある。たとえば、特開２００２−１８９１０６号公報（特許文献１）には、透明樹脂フィルム上に、三次元１０点平均粗さ、および、三次元粗さ基準面上における隣接する凸部同士の平均距離が、それぞれ所定値を満足する微細な表面凹凸を有する電離放射線硬化性樹脂層の硬化物層が積層された防眩フィルムが開示されている。この防眩フィルムは、エンボス鋳型と透明樹脂フィルムとの間に電離放射線硬化性樹脂を挟んだ状態で、当該電離放射線硬化性樹脂を硬化させることにより製造される。しかしながら、特許文献１に開示される防眩フィルムによっても、十分な防眩効果、白ちゃけの抑制、高コントラスト、およびギラツキの抑制を達成することは難しかった。
【０００５】
また、表面に微細な凹凸が形成されたフィルムを作製する方法として、凹凸表面を有するロールの凹凸形状をフィルムに転写する方法が知られている。このような凹凸表面を有するロールの作製方法として、たとえば、特開平６−３４９６１号公報（特許文献２）には、金属などを用いて円筒体を作り、その表面に電子彫刻、エッチング、サンドブラストなどの手法により凹凸を形成する方法が開示されている。また、特開２００４−２９２４０号公報（特許文献３）には、ビーズショット法によってエンボスロールを作製する方法が開示されており、特開２００４−９０１８７号公報（特許文献４）には、ロールの表面に金属めっき層を形成する工程、金属めっき層の表面を鏡面研磨する工程、さらに必要に応じてピーニング処理をする工程を経て、エンボスロールを作製する方法が開示されている。
【０００６】
しかしながら、このようにエンボスロールの表面にブラスト処理を施したままの状態では、ブラスト粒子の粒径分布に起因する凹凸径の分布が生じるとともに、ブラストにより得られるくぼみの深さを制御することが困難であり、防眩機能に優れた凹凸の形状を再現性よく得ることに課題があった。
【０００７】
特開２００６−５３３７１号公報（特許文献５）には、基材を研磨し、サンドブラスト加工を施した後、無電解ニッケルめっきを施すことが記載されている。また、特開２００７−１８７９５２号公報（特許文献６）には、基材に銅めっきまたはニッケルめっきを施した後、研磨し、サンドブラスト加工を施した後、クロムめっきを施してエンボス版を作製することが記載されている。さらに、特開２００７−２３７５４１号公報（特許文献７）には、銅めっきまたはニッケルめっきを施した後、研磨し、サンドブラスト加工を施した後、エッチング工程または銅めっき工程を施した後にクロムめっきを施してエンボス版を作製することが記載されている。これらのサンドブラスト加工を用いる製法では、表面凹凸形状を精密に制御された状態で形成することが難しいため、表面凹凸形状に５０μｍ以上の周期を持つ比較的大きい凹凸形状も作製されてしまう。その結果、それらの大きい凹凸形状と画像表示装置の画素とが干渉し、輝度分布が発生して表示面が見にくくなる「ギラツキ」が発生しやすいという問題があった。
【先行技術文献】
【特許文献】
【０００８】
【特許文献１】特開２００２−１８９１０６号公報
【特許文献２】特開平６−３４９６１号公報
【特許文献３】特開２００４−２９２４０号公報
【特許文献４】特開２００４−９０１８７号公報
【特許文献５】特開２００６−５３３７１号公報
【特許文献６】特開２００７−１８７９５２号公報
【特許文献７】特開２００７−２３７５４１号公報
【発明の概要】
【発明が解決しようとする課題】
【０００９】
本発明の目的は、微粒子を含有する防眩層を備える防眩フィルムにおいて、低ヘイズでありながら、画像表示装置に適用したときに、優れた防眩性能を示し、かつ、白ちゃけによる視認性の低下を防止することができるとともに、高精細の画像表示装置に適用した場合においても、ギラツキを発生せずに高いコントラストを発現することができる防眩フィルムおよびその製造方法を提供することである。
【課題を解決するための手段】
【００１０】
本発明は、透明支持体と、該透明支持体上に積層された、凹凸表面を有する防眩層とを備える防眩フィルムであって、空間周波数０．０１μｍ-1における該凹凸表面の標高のエネルギースペクトルＨ12と、空間周波数０．０４μｍ-1における該凹凸表面の標高のエネルギースペクトルＨ22との比Ｈ12／Ｈ22が３〜１５の範囲内であり、防眩層は、バインダ樹脂と、該バインダ樹脂に分散された微粒子とから構成され、防眩層の凹凸表面は、バインダ樹脂によって形成された表面からなる防眩フィルムを提供する。
【００１１】
上記防眩層は、バインダ樹脂１００重量部に対し、平均粒径が５μｍ以上１０μｍ以下で、バインダ樹脂との屈折率比が０．９３以上０.９８以下もしくは１．０１以上１．０４以下である微粒子を１０〜５０重量部含有し、かつ、防眩層の厚みは、該微粒子の平均粒径の１．１倍以上２倍以下であることが好ましい。
【００１２】
本発明の防眩フィルムは、空間周波数０．１μｍ-1における上記凹凸表面の標高のエネルギースペクトルＨ32と、空間周波数０．０４μｍ-1における上記凹凸表面の標高のエネルギースペクトルＨ22との比Ｈ32／Ｈ22が０．１以下であることが好ましい。また、本発明の防眩フィルムが備える上記凹凸表面は、傾斜角度が５°以下である面を９５％以上含むことが好ましい。
【００１３】
また本発明は、上記いずれかに記載の防眩フィルムを製造する方法であって、０μｍ-1より大きく０．０４μｍ-1以下の範囲内に極大値を持たないエネルギースペクトルを示すパターンを用いて、凹凸面を有する金型を作製する工程と、透明支持体上に形成された、微粒子が分散された樹脂層の表面に、金型の凹凸面を転写する工程を含む防眩フィルムの製造方法を提供する。
【発明の効果】
【００１４】
本発明によれば、低ヘイズでありながら、画像表示装置に適用したときに、優れた防眩性能を示し、かつ、白ちゃけによる視認性の低下を防止することができるとともに、高精細の画像表示装置に適用した場合においても、ギラツキを発生せずに高いコントラストを発現する防眩フィルムを再現性よく製造することができる。
【図面の簡単な説明】
【００１５】
【図１】本発明の防眩フィルムの一例を模式的に示す断面図である。
【図２】本発明の防眩フィルムの表面を模式的に示す斜視図である。
【図３】標高を表す関数ｈ（ｘ，ｙ）が離散的に得られる状態を示す模式図である。
【図４】本発明の防眩フィルムが備える防眩層の微細凹凸表面の標高を二次元の離散関数ｈ（ｘ，ｙ）で表した図である。
【図５】図４に示した二次元関数ｈ（ｘ，ｙ）を離散フーリエ変換して得られた標高のエネルギースペクトルＨ2（ｆx，ｆy）を白と黒のグラデーションで示したものである。
【図６】図５に示したエネルギースペクトルＨ2（ｆx，ｆy）のｆx＝０における断面を示す図である。
【図７】微細凹凸表面の傾斜角度の測定方法を説明するための模式図である。
【図８】防眩フィルムが備える防眩層の微細凹凸表面の傾斜角度分布のヒストグラムの一例を示すグラフである。
【図９】防眩フィルムの透明支持体側から透明支持体の法線方向に光を入射して防眩層側において透明支持体の法線方向から２０°の方向で観測される散乱光強度を求めるときの、光の入射方向と透過散乱光強度測定方向とを模式的に示す斜視図である。
【図１０】相対散乱光強度Ｔ（２０）と、コントラストとの関係を示す図である。
【図１１】本発明の防眩フィルムを作製するために用いたパターンである画像データの一部を、階調の二次元離散関数ｇ（ｘ，ｙ）で表した図である。
【図１２】図１１に示した階調の二次元離散関数ｇ（ｘ，ｙ）を離散フーリエ変換して得られたエネルギースペクトルＧ2（ｆx，ｆy）を白と黒のグラデーションで示した図である。
【図１３】図１２に示したエネルギースペクトルＧ2（ｆx，ｆy）のｆx＝０における断面を示す図である。
【図１４】本発明の金型の製造方法の前半部分の好ましい一例を模式的に示す図である。
【図１５】本発明の金型の製造方法の後半部分の好ましい一例を模式的に示す図である。
【図１６】第１エッチング工程においてサイドエッチングが進行する状態を模式的に示す図である。
【図１７】第１エッチング工程によって形成された凹凸面が第２エッチング工程によって鈍る状態を模式的に示す図である。
【図１８】比較例２の金型作製の際に使用したパターンより得られた画像データの階調を二次元関数ｇ（ｘ，ｙ）で表した図である。
【図１９】比較例３の金型作製の際に使用したパターンより得られた画像データの階調を二次元関数ｇ（ｘ，ｙ）で表した図である。
【図２０】比較例２および比較例３に使用したパターンのエネルギースペクトルＧ2（ｆx，ｆy）のｆx＝０における断面を表した図である。
【図２１】実施例１、実施例２および比較例１の防眩フィルムが備える防眩層の微細凹凸表面の標高のエネルギースペクトルＨ（ｆx，ｆy）のｆx＝０における断面を示す図である。
【図２２】実施例１、実施例２および比較例１の防眩フィルムが備える防眩層の微細凹凸表面の傾斜角度分布のヒストグラムを示すグラフである。
【発明を実施するための形態】
【００１６】
＜防眩フィルム＞
本発明の防眩フィルムは、図１に示される例のように、透明支持体１０１と、透明支持体１０１上に積層された防眩層１０２とを備える。防眩層１０２は、バインダ樹脂１０３と、バインダ樹脂１０３に分散された微粒子とから構成されており、透明支持体１０１とは反対側の表面は、バインダ樹脂１０３によって形成された表面である微細な凹凸表面（微細凹凸表面１０５）からなる。以下、本発明の防眩フィルムについてより詳細に説明する。
【００１７】
（防眩層）
本発明の防眩フィルムが備える防眩層において、空間周波数０．０１μｍ-1における微細凹凸表面の標高のエネルギースペクトルＨ12と、空間周波数０．０４μｍ-1における微細凹凸表面の標高のエネルギースペクトルＨ22との比Ｈ12／Ｈ22は、３〜１５の範囲内である。
【００１８】
従来、防眩フィルムの微細凹凸表面の周期については、ＪＩＳ  Ｂ  ０６０１に記載される粗さ曲線要素の平均長さＲＳｍ、断面曲線要素の平均長さＰＳｍ、およびうねり曲線要素の平均長さＷＳｍなどで評価されていた。しかしながら、このような従来の評価方法では、微細凹凸表面に含まれる複数の周期を正確に評価することができなかった。よって、ギラツキと微細凹凸表面との相関および防眩性と微細凹凸表面との相関についても正確に評価することができず、ギラツキの抑制と十分な防眩性能を兼備する防眩フィルムを作製することが困難であった。
【００１９】
本発明者らは、微細凹凸表面を有し、微粒子が分散された防眩層を透明支持体上に積層した防眩フィルムにおいて、その微細凹凸表面が「微細凹凸表面の標高のエネルギースペクトル」を用いて規定される特定の空間周波数分布を示す、すなわち、空間周波数０．０１μｍ-1における微細凹凸表面の標高のエネルギースペクトルＨ12と、空間周波数０．０４μｍ-1における微細凹凸表面の標高のエネルギースペクトルＨ22との比Ｈ12／Ｈ22が３〜１５の範囲内である防眩フィルムは、優れた防眩性能を示しつつ、ギラツキを十分に抑制できることを見出した。そして、特に、当該微細凹凸表面がバインダ樹脂によって形成される表面からなるように（バインダ樹脂に分散される微粒子が防眩層表面に突出しないように）防眩層を形成することにより、突出した微粒子による微細凹凸表面形状への影響を排除でき、もって、上記した特定の空間周波数分布を確実に示し、上記優れた光学特性を高度に発現する防眩フィルムが再現性よく得られることを見出した。本発明の防眩フィルムは、上記特定の空間周波数分布を示すものであり、優れた防眩性能を示し、かつ、白ちゃけによる視認性の低下を防止することができるとともに、高精細の画像表示装置に適用した場合においても、ギラツキを発生せずに高いコントラストを発現し得る。
【００２０】
また、本発明の防眩フィルムは、その防眩層に微粒子を含有するため、微粒子を含有しない防眩フィルムと比較して、ギラツキをより効果的に抑制することができる。従来、バインダ樹脂と異なる屈折率を有する微粒子を防眩層に分散させた防眩フィルムを画像表示装置の表面に配置した場合、微粒子とバインダ樹脂との界面における光の散乱によって、コントラストが低下しやすいという問題があったが、本発明の防眩フィルムによれば、コントラストの低下を生じさせることなく、微粒子によるギラツキ抑制効果を得ることが可能である。
【００２１】
まず、防眩層が有する微細凹凸表面の標高のエネルギースペクトルについて説明する。図２は、本発明の防眩フィルムの表面を模式的に示す斜視図である。図２に示されるように、本発明の防眩フィルム１は、微細な凹凸２から構成される微細凹凸表面を有する防眩層を備える。ここで、本発明でいう「微細凹凸表面の標高」とは、防眩フィルム１表面の任意の点Ｐにおける、微細凹凸表面の最低点の高さにおいて当該高さを有する仮想的な平面（標高は基準として０μｍ）からの防眩フィルムの主法線方向５（上記仮想的な平面における法線方向）における直線距離を意味する。図２に示すように、防眩フィルム面内の直交座標を（ｘ，ｙ）で表示した際には、微細凹凸表面の標高は座標（ｘ，ｙ）の二次元関数ｈ（ｘ，ｙ）で表すことができる。図２には、防眩フィルム全体の面を投影面３で表示している。
【００２２】
微細凹凸表面の標高は、共焦点顕微鏡、干渉顕微鏡、原子間力顕微鏡（ＡＦＭ）などの装置により測定される表面形状の三次元情報から求めることができる。測定機に要求される水平分解能は、少なくとも５μｍ以下、好ましくは２μｍ以下であり、また垂直分解能は、少なくとも０．１μｍ以下、好ましくは０．０１μｍ以下である。この測定に好適な非接触三次元表面形状・粗さ測定機としては、Ｎｅｗ  Ｖｉｅｗ  ５０００シリーズ（Ｚｙｇｏ  Ｃｏｒｐｏｒａｔｉｏｎ社製、日本ではザイゴ（株）から入手可能）、三次元顕微鏡ＰＬμ２３００（Ｓｅｎｓｏｆａｒ社製）などを挙げることができる。測定面積は、標高のエネルギースペクトルの分解能が０．０１μｍ-1以下である必要があるため、少なくとも２００μｍ×２００μｍ以上とするのが好ましく、より好ましくは、５００μｍ×５００μｍ以上である。
【００２３】
次に、二次元関数ｈ（ｘ，ｙ）より標高のエネルギースペクトルを求める方法について説明する。まず、二次元関数ｈ（ｘ，ｙ）より、下記式（１）で定義される二次元フーリエ変換によって二次元関数Ｈ（ｆx，ｆy）を求める。
【００２４】
【数１】
2011017829.tif 000003
【００２５】
ここで、ｆxおよびｆyは、それぞれｘ方向およびｙ方向の空間周波数であり、長さの逆数の次元を持つ。また、式（１）中のπは円周率、ｉは虚数単位である。得られた二次元関数Ｈ（ｆx，ｆy）を二乗することによって、標高のエネルギースペクトルＨ2（ｆx，ｆy）を求めることができる。このエネルギースペクトルＨ2（ｆx，ｆy）は、防眩層の微細凹凸表面の空間周波数分布を表している。
【００２６】
以下、防眩層の微細凹凸表面のエネルギースペクトルを求める方法をさらに具体的に説明する。上記の共焦点顕微鏡、干渉顕微鏡、原子間力顕微鏡などによって実際に測定される表面形状の三次元情報は、一般的に離散的な値、すなわち、多数の測定点に対応する標高として得られる。図３は、標高を表す関数ｈ（ｘ，ｙ）が離散的に得られる状態を示す模式図である。図３に示すように、防眩フィルム面内の直交座標を（ｘ，ｙ）で表示し、防眩フィルムの投影面３上にｘ軸方向にΔｘ毎に分割した線およびｙ軸方向にΔｙ毎に分割した線を破線で示すと、実際の測定では微細凹凸表面の標高は、防眩フィルムの投影面３上の各破線の交点毎の離散的な標高値として得られる。
【００２７】
得られる標高値の数は、測定範囲とΔｘおよびΔｙによって決まり、図３に示すようにｘ軸方向の測定範囲をＸ＝ＭΔｘとし、ｙ軸方向の測定範囲をＹ＝ＮΔｙとすると、得られる標高値の数は（Ｍ＋１）×（Ｎ＋１）個である。
【００２８】
図３に示すように、防眩フィルムの投影面３上の着目点Ａの座標を（ｊΔｘ，ｋΔｙ）（ここでｊは０以上Ｍ以下であり、ｋは０以上Ｎ以下である。）とすると、着目点Ａに対応する防眩フィルム表面上の点Ｐの標高は、ｈ（ｊΔｘ，ｋΔｙ）と表すことができる。
【００２９】
ここで、測定間隔ΔｘおよびΔｙは、測定機器の水平分解能に依存し、精度良く微細凹凸表面を評価するためには、上述したとおりΔｘおよびΔｙともに５μｍ以下であることが好ましく、２μｍ以下であることがより好ましい。また、測定範囲ＸおよびＹは上述したとおり、ともに２００μｍ以上が好ましく、ともに５００μｍ以上がより好ましい。
【００３０】
このように、実際の測定では微細凹凸表面の標高を表す関数は（Ｍ＋１）×（Ｎ＋１）個の値を持つ離散関数ｈ（ｘ，ｙ）として得られる。したがって、測定によって得られた離散関数ｈ（ｘ，ｙ）と下記式（２）で定義される離散フーリエ変換によって離散関数Ｈ（ｆx，ｆy）が求まり、離散関数Ｈ（ｆx，ｆy）を二乗することによってエネルギースペクトルの離散関数Ｈ2（ｆx，ｆy）が求められる。式（２）中のｌは−（Ｍ＋１）／２以上（Ｍ＋１）／２以下の整数であり、ｍは−（Ｎ＋１）／２以上（Ｎ＋１）／２以下の整数である。また、ΔｆxおよびΔｆyは、それぞれｘ方向およびｙ方向の空間周波数間隔であり、式（３）および式（４）で定義される。ΔｆxおよびΔｆyは、標高のエネルギースペクトルの水平分解能に相当する。
【００３１】
【数２】
2011017829.tif 000004
【００３２】
【数３】
2011017829.tif 000005
【００３３】
【数４】
2011017829.tif 000006
【００３４】
図４は、本発明の防眩フィルム（具体的には、後述する実施例１の防眩フィルム）が備える防眩層の微細凹凸表面の標高を二次元の離散関数ｈ（ｘ，ｙ）で表した図である。図３において標高は白と黒のグラデーションで示している。図４に示した離散関数ｈ（ｘ，ｙ）は、５１２×５１２個の値を持ち、水平分解能ΔｘおよびΔｙは１．６６μｍである。
【００３５】
また、図５は、図４に示した二次元関数ｈ（ｘ，ｙ）を離散フーリエ変換して得られた標高のエネルギースペクトルＨ2（ｆx，ｆy）を白と黒のグラデーションで示したものである。図５に示した標高のエネルギースペクトルＨ2（ｆx，ｆy）も５１２×５１２個の値を持つ離散関数であり、標高のエネルギースペクトルの水平分解能ΔｆxおよびΔｆyは０．００１２μｍ-1である。
【００３６】
図４に示される例のように、本発明の防眩フィルムが備える防眩層の微細凹凸表面は、ランダムに形成された凹凸からなるため、標高のエネルギースペクトルは、図５に示されるように、原点を中心に対称となる。よって、空間周波数０．０１μｍ-1における標高のエネルギースペクトルＨ12および空間周波数０．０４μｍ-1における標高のエネルギースペクトルＨ22は、二次元関数であるエネルギースペクトルＨ2（ｆx，ｆy）の原点を通る断面より求めることができる。図６に、図５に示したエネルギースペクトルＨ2（ｆx，ｆy）のｆx＝０における断面を示した。これより空間周波数０．０１μｍ-1における標高のエネルギースペクトルＨ12は４．８、空間周波数０．０４μｍ-1における標高のエネルギースペクトルＨ22は０．３５であり、比Ｈ12／Ｈ22は１４であることが分かる。
【００３７】
上述したように、本発明に係る防眩層において、空間周波数０．０１μｍ-1における微細凹凸表面の標高のエネルギースペクトルＨ12と、空間周波数０．０４μｍ-1における標高のエネルギースペクトルＨ22との比Ｈ12／Ｈ22は、３〜１５の範囲内とされる。標高のエネルギースペクトルの比Ｈ12／Ｈ22が３を下回ることは、防眩層の微細凹凸表面に含まれる１００μｍ以上の長周期の凹凸形状が少なく、２５μｍ未満の短周期の凹凸形状が多いことを示している。そのような場合には外光の映り込みを効果的に防止することができず、十分な防眩性能が得られない。また、これに対して、標高のエネルギースペクトルの比Ｈ12／Ｈ22が１５を上回ることは、微細凹凸表面に含まれる１００μｍ以上の長周期の凹凸形状が多く、２５μｍ未満の短周期の凹凸形状が少ないことを示している。そのような場合には、防眩フィルムを高精細の画像表示装置に配置した際にギラツキを発生させる傾向にある。より優れた防眩性能を示しつつ、ギラツキをより効果的に抑制するためには、標高のエネルギースペクトルの比Ｈ12／Ｈ22は、３．５〜１４．５の範囲内であることが好ましく、４〜１４の範囲内であることがより好ましい。
【００３８】
また、微細凹凸表面に含まれる１０μｍ未満の短周期成分は、防眩性に効果的に寄与せず、微細凹凸表面に入射した光を散乱させて白ちゃけの原因となるため、少ない方が好ましい。具体的には、空間周波数０．１μｍ-1における標高のエネルギースペクトルをＨ32とすると、エネルギースペクトルの比Ｈ32／Ｈ22は０．１以下であることが好ましく、０．０１以下であることがより好ましい。図６に示したエネルギースペクトルでは、空間周波数０．１μｍ-1における標高のエネルギースペクトルＨ32は０．０００７６である。これより比Ｈ32／Ｈ22は０．００２２であることが分かる。
【００３９】
本発明者らはまた、防眩層の微細凹凸表面が特定の傾斜角度分布を示すようにすれば、優れた防眩性能を示しつつ、白ちゃけを効果的に防止するうえで一層有効であることを見出した。すなわち、本発明の防眩フィルムにおいて、防眩層の微細凹凸表面は、傾斜角度が５°以下である面を９５％以上含むことが好ましい。傾斜角度が５°以下である面の割合が９５％を下回ると、凹凸表面の傾斜角度が急峻になって、周囲からの光を集光し、表示面が全体的に白くなる白ちゃけが発生しやすくなる。このような集光効果を抑制し、白ちゃけを防止するためには、微細凹凸表面の傾斜角度が５°以下である面の割合が高ければ高いほどよく、９７％以上であることが好ましく、９９％以上であることがより好ましい。
【００４０】
ここで、本発明でいう「微細凹凸表面の傾斜角度」とは、図２を参照して、防眩フィルム１表面の任意の点Ｐにおいて、防眩フィルムの主法線方向５に対する、そこでの凹凸を加味した局所的な法線６のなす角度（表面傾斜角度）ψを意味する。微細凹凸表面の傾斜角度についても標高と同様に、共焦点顕微鏡、干渉顕微鏡、原子間力顕微鏡（ＡＦＭ）などの装置により測定される表面形状の三次元情報から求めることができる。
【００４１】
ここで、図７は、微細凹凸表面の傾斜角度の測定方法を説明するための模式図である。具体的な傾斜角度の決定方法を説明すると、図７に示すように、点線で示される仮想的な平面ＦＧＨＩ上の着目点Ａを決定し、そこを通るｘ軸上の着目点Ａの近傍に、点Ａに対してほぼ対称に点ＢおよびＤを、また点Ａを通るｙ軸上の着目点Ａの近傍に、点Ａに対してほぼ対称に点ＣおよびＥをとり、これらの点Ｂ，Ｃ，Ｄ，Ｅに対応する防眩フィルム面上の点Ｑ，Ｒ，Ｓ，Ｔを決定する。なお図７では、防眩フィルム面内の直交座標を（ｘ，ｙ）で表示し、防眩フィルム厚み方向の座標をｚで表示している。平面ＦＧＨＩは、ｙ軸上の点Ｃを通るｘ軸に平行な直線、および同じくｙ軸上の点Ｅを通るｘ軸に平行な直線と、ｘ軸上の点Ｂを通るｙ軸に平行な直線、および同じくｘ軸上の点Ｄを通るｙ軸に平行な直線とのそれぞれの交点Ｆ，Ｇ，Ｈ，Ｉによって形成される面である。また図７では、平面ＦＧＨＩに対して、実際の防眩フィルム面の位置が上方にくるように描かれているが、着目点Ａのとる位置によって当然ながら、実際の防眩フィルム面の位置が平面ＦＧＨＩの上方にくることもあるし、下方にくることもある。
【００４２】
傾斜角度は、着目点Ａに対応する実際の防眩フィルム面上の点Ｐと、その近傍にとられた４点Ｂ，Ｃ，Ｄ，Ｅに対応する実際の防眩フィルム面上の点Ｑ，Ｒ，Ｓ，Ｔの合計５点により張られるポリゴン４平面、すなわち、四つの三角形ＰＱＲ，ＰＲＳ，ＰＳＴ，ＰＴＱの各法線ベクトル６ａ，６ｂ，６ｃ，６ｄを平均して得られる平均法線ベクトル（平均法線ベクトルは、図２に示される凹凸を加味した局所的な法線６と同義である）の極角を、測定された表面形状の三次元情報から求めることにより得ることができる。各測定点について傾斜角度を求めた後、ヒストグラムが計算される。
【００４３】
図８は、防眩フィルム（具体的には、後述する実施例１の防眩フィルム）が備える防眩層の微細凹凸表面の傾斜角度分布のヒストグラムの一例を示すグラフである。図８に示すグラフにおいて、横軸は傾斜角度であって、０．５°刻みで分割してある。たとえば、一番左の縦棒は、傾斜角度が０〜０．５°の範囲にある集合の分布を示し、以下、右へ行くにつれて角度が０．５°ずつ大きくなっている。図では、横軸の２目盛毎に値の下限値を表示しており、たとえば、横軸で「１」とある部分は、傾斜角度が１〜１．５°の範囲にある集合の分布を示す。また、縦軸は傾斜角度の分布を表し、合計すれば１（１００％）になる値である。この例では、傾斜角度が５°以下である面の割合は略１００％である。
【００４４】
次に、本発明の防眩フィルムが備える防眩層の具体的構成について詳細に説明する。本発明において防眩層は、バインダ樹脂と、該バインダ樹脂に分散された微粒子とから構成されており、透明支持体１０１とは反対側の表面は微細凹凸表面からなる。上述のように、当該微細凹凸表面は、上記した特定の空間周波数分布を確実に付与して、防眩性能、白ちゃけ抑制能、ギラツキ抑制能およびコントラスト性能を高度に発現させるべく、バインダ樹脂によって形成される表面からなる。ここで、微細凹凸表面がバインダ樹脂によって形成される表面からなるとは、分散された微粒子が防眩層表面に突出しておらず、当該微粒子が完全にバインダ樹脂中に埋没していることを意味する。微細凹凸表面がバインダ樹脂によって形成される表面のみからなることにより、突出した微粒子による微細凹凸表面形状への影響（たとえば、微粒子の形状の振れに伴う微細凹凸表面形状の振れ）を排除でき、これにより、防眩層の微細凹凸表面形状を高精度で制御することが可能となる。
【００４５】
バインダ樹脂によって形成される表面からなる微細凹凸表面を有する防眩層を得るためには、微粒子として、平均粒径が１０μｍ以下で、バインダ樹脂との屈折率比（微粒子の屈折率をｎbとし、バインダ樹脂の屈折率をｎrとしたときのｎb／ｎr）が０．９８以下もしくは１．０１以上である微粒子を用い、かつ、当該微粒子の含有量は、バインダ樹脂１００重量部に対し、５０重量部以下とし、さらに、防眩層の厚みは、当該微粒子の平均粒径の１．１倍以上とすることが好ましい。微粒子の平均粒径は、より好ましくは８μｍ以下であり、当該微粒子の含有量は、より好ましくはバインダ樹脂１００重量部に対し、４０重量部以下である。
【００４６】
用いる微粒子の平均粒径が１０μｍを上回る場合には、微粒子をバインダ樹脂に埋没させるために必要とする膜厚が厚くなり、その結果、樹脂塗工時にカールや凝集などの不具合を生じやすい。また、屈折率比ｎb／ｎrが０．９８超過１．０１未満である場合には、微粒子による内部散乱効果が小さくなることから、所定の散乱特性を防眩層に与えてギラツキを解消するためには大量の微粒子をバインダ樹脂に添加する必要があり、バインダ樹脂中に微粒子を完全に埋没させることが困難となる傾向にある。また、微粒子を、バインダ樹脂１００重量部に対し５０重量部を超えて含有させることは、バインダ樹脂中に微粒子を完全に埋没させることが困難となる傾向にあり、好ましくない。さらに、防眩層の厚みが平均粒径の１．１倍を下回る場合には、微粒子が防眩層表面に突出する傾向が顕著となる。
【００４７】
バインダ樹脂によって形成される表面からなる微細凹凸表面を有する防眩層を透明支持体上に形成する方法としては、上記好ましい範囲の平均粒径および屈折率比ｎb／ｎrを有する微粒子を上記好ましい含有量で含有させた樹脂組成物を用いたエンボス法（エンボス法については後述）により、上記所定の厚みを有する樹脂層（防眩層）を透明支持体上に形成する方法が好ましい。
【００４８】
バインダ樹脂に配合する微粒子の平均粒径は、５μｍ以上であることが好ましく、６μｍ以上であることがより好ましい。平均粒径が５μｍを下回る場合には、微粒子による広角側の散乱光強度が上昇し、画像表示装置に適用したときにコントラストを低下させる傾向にある。また、微粒子とバインダ樹脂との屈折率比ｎb／ｎrは、０．９３以上０．９８以下もしくは１．０１以上１．０４以下であることがより好ましく、０．９７以上０．９８以下もしくは１．０１以上１．０３以下であることがさらに好ましい。屈折率比ｎb／ｎrが０．９３を下回る場合もしくは１．０４を上回る場合には、バインダ樹脂と微粒子の界面における反射率が増大し、結果として後方散乱が上昇し、全光線透過率が低下する傾向にある。全光線透過率の低下は、防眩フィルムのヘイズを増大させ、画像表示装置に適用したときのコントラストの低下を生じさせる。また、微粒子の含有量は、バインダ樹脂１００重量部に対し１０重量部以上であることが好ましく、１５重量部以上であることがより好ましい。１０重量部未満である場合には、微粒子によるギラツキ抑制効果が不十分である。さらに、防眩層の厚みは、微粒子の平均粒径の２倍以下とすることが好ましく、１．５倍以下とすることがより好ましい。防眩層の厚みが平均粒径の２倍を上回る場合には、樹脂塗工時にカールなどの不具合が生じやすくなる。
【００４９】
微粒子を構成する材料は、上記好ましい屈折率比を満たすものであることが好ましい。後述するように、本発明においては防眩層の形成にＵＶエンボス法が好ましく用いられ、ＵＶエンボス法においては、紫外線硬化型樹脂がバインダ樹脂前駆体として好ましく用いられる。この場合、紫外線硬化型樹脂の硬化物（バインダ樹脂）は１.５０前後の屈折率を示すことが多いので、微粒子としては、その屈折率が１.４０〜１.６０程度のものから、防眩フィルムの設計に合わせて適宜選択することができる。微粒子としては、樹脂ビーズ、それもほぼ球形のものが好ましく用いられる。かかる好適な樹脂ビーズの例を、以下に掲げる。
【００５０】
メラミンビーズ（屈折率１.５７）、
ポリメタクリル酸メチルビーズ（屈折率１.４９）、
メタクリル酸メチル／スチレン共重合体樹脂ビーズ（屈折率１.５０〜１.５９）、
ポリカーボネートビーズ（屈折率１.５５）、
ポリエチレンビーズ（屈折率１.５３）、
ポリスチレンビーズ（屈折率１.６）、
ポリ塩化ビニルビーズ（屈折率１.４６）、
シリコーン樹脂ビーズ（屈折率１.４６）など。
【００５１】
（透明支持体）
透明支持体は、実質的に光学的に透明なフィルムである限り特に制限されず、たとえばトリアセチルセルロースフィルム、ポリエチレンテレフタレートフィルム、ポリメチルメタクリレートフィルム、ポリカーボネートフィルム、ノルボルネン系化合物をモノマーとする非晶性環状ポリオレフィンなどの熱可塑性樹脂の溶剤キャストフィルムや押出フィルムなどの樹脂フィルムが挙げられる。透明支持体の厚みは特に制限されないが、通常、１０〜２５０μｍであり、好ましくは２０〜１２５μｍである。
【００５２】
本発明の防眩フィルムは、透明支持体側から透明支持体の法線方向に光を入射したときに、防眩層側において透明支持体の法線方向から２０°の方向で観測される相対散乱光強度Ｔ（２０）が０．００１％以下の値を示すことが好ましい。図９は、透明支持体側から透明支持体の法線方向に光を入射し、防眩層側において透明支持体の法線方向から２０°の方向における散乱光強度を測定するときの、光の入射方向と透過散乱光強度測定方向とを模式的に示す斜視図である。この図を参照して、防眩フィルム１の透明支持体側で透明支持体の法線方向５’（この方向は、図２における防眩フィルムの主法線方向５と同方向である）から入射した光２０に対し、入射した光２０の光線方向と透明支持体の法線方向５’とを含む平面２２上であって、防眩層側の法線方向５’から２０°の方向に透過する散乱光２１の強度を測定し、その透過散乱光強度を光源の光強度で除した値を相対散乱光強度Ｔ（２０）とする。
【００５３】
相対散乱光強度Ｔ（２０）が０．００１％を上回る場合には、この防眩フィルムを画像表示装置に適用したときに、散乱光によって黒表示時の輝度が上昇し、コントラストを低下させるため、好ましくない。特に防眩フィルムを自発光型ではない液晶ディスプレイに適用したときには、黒表示時の光漏れに起因する散乱による輝度上昇効果が大きいため、相対散乱光強度Ｔ（２０）が０．００１％を上回ると、コントラストを顕著に低下させ、視認性を損なう結果となる。本発明においては、防眩層に含有させる微粒子として、上述した特定の平均粒径およびバインダ樹脂に対する屈折率比を有する微粒子を用いることにより、相対散乱光強度Ｔ（２０）を０．００１％以下とすることができる。
【００５４】
防眩フィルムの相対散乱光強度を測定するにあたっては、０.００１％以下の相対散乱光強度を精度良く測定することが必要である。そこで、ダイナミックレンジの広い検出器の使用が有効である。このような検出器としては、たとえば、市販の光パワーメーターなどを用いることができ、この光パワーメーターの検出器前にアパーチャーを設け、防眩フィルムを見込む角度が２°になるようにした変角光度計を用いて測定を行なうことができる。入射光には３８０〜７８０ｎｍの可視光線を用いることができ、測定用光源としては、ハロゲンランプ等の光源から出た光をコリメートしたものを用いてもよいし、レーザーなどの単色光源で平行度の高いものを用いてもよい。また、防眩フィルムの反りを防止するため、光学的に透明な粘着剤を用いて、凹凸面が表面となるようにガラス基板に貼合してから測定に供することが好ましい。
【００５５】
上記に鑑み、本発明においては相対散乱光強度Ｔ（２０）は、次のようにして測定される。防眩フィルムを、その凹凸面が表面となるようガラス基板に貼合し、そのガラス面側で防眩フィルム法線方向（透明支持体法線方向）から、Ｈｅ−Ｎｅレーザーからの平行光を照射し、防眩フィルム凹凸面側で防眩フィルム法線から２０°の方向における透過散乱光強度を測定する。透過散乱光強度の測定には、横河電機（株）製の「３２９２  ０３  オプティカルパワーセンサー」および「３２９２  オプティカルパワーメーター」を用いる。
【００５６】
図１０は、相対散乱光強度Ｔ（２０）と、コントラストとの関係を示す図である。図１０から明らかなように、相対散乱光強度Ｔ（２０）が０．００１％を超えると、コントラストが１０％以上低下し、視認性を損なう傾向にあることがわかる。なお、図１０の作成にあたり、コントラストは次の手順で測定した。まず、市販の液晶テレビ（シャープ（株）製の「ＬＣ−４２ＧＸ１Ｗ」）から背面側および表示面側の偏光板を剥離し、それらオリジナル偏光板の代わりに、背面側および表示面側とも、住友化学（株）製の偏光板「スミカラン  ＳＲＤＢ３１Ｅ」を、それぞれの吸収軸がオリジナルの偏光板の吸収軸と一致するように粘着剤を介して貼合し、さらに表示面側偏光板の上には、種々の散乱光強度を示す本発明に係る防眩フィルムと同様の構成（すなわち、微細凹凸表面を有し、微粒子が分散された防眩層を透明支持体上に積層した構成）を有する防眩フィルムを凹凸面が表面となるように粘着剤を介して貼合した。次に、こうして得られた液晶テレビを暗室内で起動し、（株）トプコン製の輝度計「ＢＭ５Ａ」型を用いて、黒表示状態および白表示状態における輝度を測定し、黒表示状態の輝度に対する白表示状態の輝度の比としてコントラストを算出した。
【００５７】
本発明の防眩フィルムは、防眩層の微細凹凸表面の空間周波数分布が適切に制御されており、かつ、コントラスト低下の要因となる相対散乱光強度Ｔ（２０）が必要以上に上昇しないように設計された微粒子が防眩層に分散されているため、十分な防眩性を有し、超高精細な画像表示装置に配置してもギラツキを発生させることがなく、また、コントラストの低下も略無い優れたものとなる。
【００５８】
＜防眩フィルムの製造方法＞
上記本発明の防眩フィルムは、下記工程（Ａ）および（Ｂ）を含む方法によって好適に製造することができる。
（Ａ）０μｍ-1より大きく０．０４μｍ-1以下の範囲内に極大値を持たないエネルギースペクトルを示すパターンを用いて、凹凸面を有する金型を作製する工程、および、
（Ｂ）透明支持体上に形成された、微粒子が分散された樹脂層の表面に、金型の凹凸面を転写する工程。
【００５９】
０μｍ-1より大きく０．０４μｍ-1以下の範囲内に極大値を持たないエネルギースペクトルを示すパターンを用いることにより、上記した特定の空間周波数分布を持つ微細凹凸表面を精度よく形成することが可能となる。また、当該パターンを用いて凹凸面を有する金型を作製し、当該金型の凹凸面を、透明支持体上に形成された、微粒子が分散された樹脂層の表面に転写する方法（エンボス法）により、バインダ樹脂によって形成される表面からなる微細凹凸表面を有する（微粒子が完全にバインダ樹脂中に埋没している）防眩層を得ることが可能となる。ここで、「パターン」とは、典型的には、防眩フィルムの微細凹凸表面を形成するために用いられる、計算機によって作成された２階調（たとえば、白と黒とに二値化された画像データ）または３階調以上のグラデーションからなる画像データを意味するが、当該画像データへ一義的に変換可能なデータ（行列データなど）も含み得る。画像データへ一義的に変換可能なデータとしては、各画素の座標および階調のみが保存されたデータなどが挙げられる。
【００６０】
上記工程（Ａ）で用いられるパターンのエネルギースペクトルは、たとえば画像データであれば、画像データを２５６階調のグレースケールに変換した後、画像データの階調を二次元関数ｇ（ｘ，ｙ）で表し、得られた二次元関数ｇ（ｘ，ｙ）をフーリエ変換して二次元関数Ｇ（ｆx，ｆy）を計算し、得られた二次元関数Ｇ（ｆx，ｆy）を二乗することによって求められる。ここで、ｘおよびｙは、画像データ面内の直交座標を表し、ｆxおよびｆyはそれぞれ、ｘ方向の空間周波数およびｙ方向の空間周波数を表している。
【００６１】
微細凹凸表面の標高のエネルギースペクトルを求める場合と同様に、パターンのエネルギースペクトルを求める場合についても、階調の二次元関数ｇ（ｘ，ｙ）は離散関数として得られる場合が一般的である。その場合は、微細凹凸表面の標高のエネルギースペクトルを求める場合と同様に、離散フーリエ変換によって、エネルギースペクトルが計算される。具体的には、式（５）で定義される離散フーリエ変換によって離散関数Ｇ（ｆx，ｆy）を計算し、離散関数Ｇ（ｆx，ｆy）を二乗することによってエネルギースペクトルが求められる。ここで、式（５）中のπは円周率、ｉは虚数単位である。また、Ｍはｘ方向の画素数であり、Ｎはｙ方向の画素数であり、ｌは−Ｍ／２以上Ｍ／２以下の整数であり、ｍは−Ｎ／２以上Ｎ／２以下の整数である。さらに、ΔｆxおよびΔｆyはそれぞれｘ方向およびｙ方向の空間周波数間隔であり、式（６）および式（７）で定義される。式（５）および式（６）中のΔｘおよびΔｙはそれぞれ、ｘ軸方向、ｙ軸方向における水平分解能である。なお、パターンが画像データである場合には、ΔｘおよびΔｙは、それぞれ１画素のｘ軸方向の長さおよびｙ軸方向の長さと等しい。すなわち、６４００ｄｐｉの画像データとしてパターンを作成した場合には、Δｘ＝Δｙ＝４μｍであり、１２８００ｄｐｉの画像データとしてパターンを作成した場合には、Δｘ＝Δｙ＝２μｍである。
【００６２】
【数５】
2011017829.tif 000007
【００６３】
図１１は、本発明の防眩フィルムを作製するために用いたパターン（後述する実施例１の金型作製の際に使用したパターン）である画像データの一部を、階調の二次元離散関数ｇ（ｘ，ｙ）で表した図である。図１１に示した二次元離散関数ｇ（ｘ，ｙ）は５１２×５１２個の値を持ち、水平分解能ΔｘおよびΔｙは２μｍである。また、図１１に示したパターンである画像データは２ｍｍ×２ｍｍの大きさで、１２８００ｄｐｉで作成した。
【００６４】
図１２は、図１１に示した階調の二次元離散関数ｇ（ｘ，ｙ）を離散フーリエ変換して得られたエネルギースペクトルＧ2（ｆx，ｆy）を白と黒のグラデーションで示した図である。図１２に示したエネルギースペクトルＧ2（ｆx，ｆy）も５１２×５１２個の値を持ち、水平分解能ΔｆxおよびΔｆyは０．００１０μｍ-1である。図１１に示したように、本発明の防眩フィルムを製造するために作成するパターンは、ドットをランダムに配置したものであるため、得られるエネルギースペクトルは、図１２に示されるように、原点を中心に対称となる。よって、パターンのエネルギースペクトルの極大値を示す空間周波数はエネルギースペクトルの原点を通る断面より求めることができる。図１３は、図１２に示したエネルギースペクトルＧ2（ｆx，ｆy）のｆx＝０における断面を示す図である。これより図１１に示したパターンは、空間周波数０．０４５μｍ-1に極大値を持つが、０μｍ-1より大きく０．０４μｍ-1以下の範囲内には極大値を持たないことが分かる。
【００６５】
防眩フィルムを作製するためのパターンのエネルギースペクトルが０μｍ-1より大きく０．０４μｍ-1以下の範囲内に極大値を持つ場合には、得られる防眩フィルムの微細凹凸表面が上記した特定の空間周波数分布を示さなくなるため、ギラツキの解消と十分な防眩性を兼備することができない。
【００６６】
エネルギースペクトルが０μｍ-1より大きく０．０４μｍ-1以下の範囲内に極大値を持たないパターンは、たとえば図１１に示されるパターンのように、２０μｍ未満の平均ドット径（全ドットの直径の平均値）を有する多数のドットをランダムかつ均一に配置することにより作成することができる。ランダムに配置するドット径は１種類でもよいし、複数種類でもよい。また、このような多数のドットをランダムに配置して作成したパターンから、より効果的に空間周波数０．０４μｍ-1以下の空間周波数成分を除去するために、０．０４μｍ-1以下の空間周波数成分を除去するハイパスフィルターを通過させて得られたパターンを、防眩フィルム作製用のパターンとしてもよい。さらに、多数のドットをランダムに配置して作成したパターンから、より効果的に空間周波数０．０４μｍ-1以下の空間周波数成分を除去するために、０．０４μｍ-1以下の低空間周波数成分と特定の空間周波数以上の高空間周波数成分を除去するバンドパスフィルターを通過させて得られたパターンを、防眩フィルム作製用のパターンとしてもよい。
【００６７】
以上のようにして得られるパターンを用いて金型を作製する方法の詳細については後述する。
【００６８】
上記工程（Ｂ）は、エンボス法により、微細凹凸表面を有し、微粒子が分散された防眩層を透明支持体上に形成する工程である。エンボス法としては、光硬化型樹脂を用いるＵＶエンボス法、熱可塑性樹脂を用いるホットエンボス法が例示され、中でも、生産性の観点から、ＵＶエンボス法が好ましい。ＵＶエンボス法においては、透明支持体の表面に、微粒子を含有する光硬化型樹脂層を形成し、その光硬化型樹脂層を金型の凹凸面に押し付けながら硬化させることで、金型の凹凸面が光硬化型樹脂層表面に転写される。より具体的には、透明支持体上に微粒子が分散された光硬化型樹脂の塗工液を塗工し、塗工した光硬化型樹脂を金型の凹凸面に密着させた状態で、透明支持体側から紫外線等の光を照射して光硬化型樹脂を硬化させ、その後金型から、硬化後の光硬化型樹脂層が形成された透明支持体を剥離することにより、金型の凹凸形状が硬化後の光硬化型樹脂層（防眩層）に転写された防眩フィルムが得られる。
【００６９】
ＵＶエンボス法において、透明支持体としては、上述したものを好適に用いることができる。光硬化型樹脂としては、紫外線により硬化する紫外線硬化型樹脂が好ましく用いられるが、紫外線硬化型樹脂に適宜選択された光開始剤を組み合わせて、紫外線より波長の長い可視光でも硬化が可能な樹脂を用いることも可能である。紫外線硬化型樹脂の種類は特に限定されず、市販の適宜のものを用いることができる。紫外線硬化型樹脂の好適な例は、トリメチロールプロパントリアクリレート、ペンタエリスリトールテトラアクリレートなどの多官能アクリレートをそれぞれ単独で、あるいはそれら２種以上を混合して用い、それと、イルガキュアー９０７（チバ・スペシャルティー・ケミカルズ社製）、イルガキュアー１８４（チバ・スペシャルティー・ケミカルズ社製）、ルシリンＴＰＯ（ＢＡＳＦ社製）などの光重合開始剤とを混合した樹脂組成物である。これらの紫外線硬化型樹脂中に上述したような微粒子を含有させることにより、上記塗工液が調製される。
【００７０】
＜防眩フィルム作製用の金型の製造方法＞
以下では、本発明の防眩フィルムの製造に用いる金型を製造する方法について説明する。本発明の防眩フィルムの製造に用いる金型の製造方法については、上述したパターンを用いた所定の表面形状が得られる方法であれば、特に制限されないが、微細凹凸表面を精度よく、かつ、再現性よく製造するために、〔１〕第１めっき工程と、〔２〕研磨工程と、〔３〕感光性樹脂膜形成工程と、〔４〕露光工程と、〔５〕現像工程と、〔６〕第１エッチング工程と、〔７〕感光性樹脂膜剥離工程と、〔８〕第２めっき工程とを基本的に含むことが好ましい。図１４は、本発明の金型の製造方法の前半部分の好ましい一例を模式的に示す図である。図１４には、各工程での金型の断面を模式的に示している。以下、図１４を参照しながら、上記各工程について詳細に説明する。
【００７１】
〔１〕第１めっき工程
本工程では、金型に用いる基材の表面に、銅めっきまたはニッケルめっきを施す。このように、金型用基材の表面に銅めっきまたはニッケルめっきを施すことにより、後の第２めっき工程におけるクロムめっきの密着性や光沢性を向上させることができる。すなわち、鉄などの表面にクロムめっきを施した場合、あるいはクロムめっき表面にサンドブラスト法やビーズショット法などで凹凸を形成してから再度クロムめっきを施した場合には、表面が荒れやすく、細かいクラックが生じて、金型の表面の凹凸形状が制御しにくくなる。これに対して、まず、基材表面に銅めっきまたはニッケルめっきを施しておくことにより、このような不都合をなくすことができる。これは、銅めっきまたはニッケルめっきは、被覆性が高く、また平滑化作用が強いことから、金型用基材の微小な凹凸や鬆などを埋めて平坦で光沢のある表面を形成するためである。これらの銅めっきまたはニッケルめっきの特性によって、後述する第２めっき工程においてクロムめっきを施したとしても、基材に存在していた微小な凹凸や鬆に起因すると思われるクロムめっき表面の荒れが解消され、また、銅めっきまたはニッケルめっきの被覆性の高さから、細かいクラックの発生が低減される。
【００７２】
第１めっき工程において用いられる銅またはニッケルとしては、それぞれの純金属であることができるほか、銅を主体とする合金、またはニッケルを主体とする合金であってもよく、したがって、本明細書でいう「銅」は、銅および銅合金を含む意味であり、また「ニッケル」は、ニッケルおよびニッケル合金を含む意味である。銅めっきおよびニッケルめっきは、それぞれ電解めっきで行なっても無電解めっきで行なってもよいが、通常は電解めっきが採用される。
【００７３】
銅めっきまたはニッケルめっきを施す際には、めっき層が余り薄いと、下地表面の影響が排除しきれないことから、その厚みは５０μｍ以上であるのが好ましい。めっき層厚みの上限は臨界的でないが、コストなどに鑑み、めっき層厚みの上限は５００μｍ程度までとすることが好ましい。
【００７４】
金型用基材の形成に好適に用いられる金属材料としては、コストの観点からアルミニウム、鉄などが挙げられる。取扱いの利便性から、軽量なアルミニウムを用いることがより好ましい。ここでいうアルミニウムや鉄も、それぞれ純金属であることができるほか、アルミニウムまたは鉄を主体とする合金であってもよい。
【００７５】
また、金型用基材の形状は、当該分野において従来採用されている適宜の形状であってよく、たとえば、平板状のほか、円柱状または円筒状のロールであってもよい。ロール状の基材を用いて金型を作製すれば、防眩フィルムを連続的なロール状で製造することができるという利点がある。
【００７６】
〔２〕研磨工程
続く研磨工程では、上述した第１めっき工程にて銅めっきまたはニッケルめっきが施された基材表面を研磨する。当該工程を経て、基材表面は、鏡面に近い状態に研磨されることが好ましい。これは、基材となる金属板や金属ロールは、所望の精度にするために、切削や研削などの機械加工が施されていることが多く、それにより基材表面に加工目が残っており、銅めっきまたはニッケルめっきが施された状態でも、それらの加工目が残ることがあるし、また、めっきした状態で、表面が完全に平滑になるとは限らないためである。すなわち、このような深い加工目などが残った表面に後述する工程を施したとしても、各工程を施した後に形成される凹凸よりも加工目などの凹凸の方が深いことがあり、加工目などの影響が残る可能性があり、そのような金型を用いて防眩フィルムを製造した場合には、光学特性に予期できない影響を及ぼすことがある。図１４（ａ）には、平板状の金型用基材７が、第１めっき工程において銅めっきまたはニッケルめっきをその表面に施され（当該工程で形成した銅めっきまたはニッケルめっきの層については図示せず）、さらに研磨工程によって鏡面研磨された表面８を有するようにされた状態を模式的に示している。
【００７７】
銅めっきまたはニッケルめっきが施された基材表面を研磨する方法については特に制限されるものではなく、機械研磨法、電解研磨法、化学研磨法のいずれも使用できる。機械研磨法としては、超仕上げ法、ラッピング、流体研磨法、バフ研磨法などが例示される。研磨後の表面粗度は、ＪＩＳ  Ｂ  ０６０１の規定に準拠した中心線平均粗さＲａが０．１μｍ以下であることが好ましく、０．０５μｍ以下であることがより好ましい。研磨後の中心線平均粗さＲａが０．１μｍより大きいと、最終的な金型表面の凹凸形状に研磨後の表面粗度の影響が残る可能性がある。また、中心線平均粗さＲａの下限については特に制限されず、加工時間や加工コストの観点から、おのずと限界があるので、特に指定する必要性はない。
【００７８】
〔３〕感光性樹脂膜形成工程
続く感光性樹脂膜形成工程では、上述した研磨工程によって鏡面研磨を施した金型用基材７の研磨された表面８に、感光性樹脂を溶媒に溶解した溶液として塗布し、加熱・乾燥することにより、感光性樹脂膜を形成する。図１４（ｂ）には、金型用基材７の研磨された表面８に感光性樹脂膜９が形成された状態を模式的に示している。
【００７９】
感光性樹脂としては従来公知の感光性樹脂を用いることができる。感光部分が硬化する性質をもったネガ型の感光性樹脂としては、たとえば、分子中にアクリル基またはメタアクリル基を有するアクリル酸エステルの単量体やプレポリマー、ビスアジドとジエンゴムとの混合物、ポリビニルシンナマート系化合物等を用いることができる。また、現像により感光部分が溶出し、未感光部分だけが残る性質をもったポジ型の感光性樹脂としては、たとえば、フェノール樹脂系やノボラック樹脂系等を用いることができる。また、感光性樹脂には、必要に応じて、増感剤、現像促進剤、密着性改質剤、塗布性改良剤等の各種添加剤を配合してもよい。
【００８０】
これらの感光性樹脂を金型用基材７の研磨された表面８に塗布する際には、良好な塗膜を形成するために、適当な溶媒に希釈して塗布することが好ましい。溶媒としては、セロソルブ系溶媒、プロピレングリコール系溶媒、エステル系溶媒、アルコール系溶媒、ケトン系溶媒、高極性溶媒等を使用することができる。
【００８１】
感光性樹脂溶液を塗布する方法としては、メニスカスコート、ファウンティンコート、ディップコート、回転塗布、ロール塗布、ワイヤーバー塗布、エアーナイフ塗布、ブレード塗布、およびカーテン塗布等の公知の方法を用いることができる。塗布膜の厚さは乾燥後で１〜６μｍの範囲とすることが好ましい。
【００８２】
〔４〕露光工程
続く露光工程では、上記エネルギースペクトルが０μｍ-1より大きく０．０４μｍ-1以下の範囲内に極大値を持たないパターンを、上述した感光性樹脂膜形成工程で形成された感光性樹脂膜９上に露光する。露光工程に用いる光源は、塗布された感光性樹脂の感光波長や感度等に合わせて適宜選択すればよく、たとえば、高圧水銀灯のｇ線（波長：４３６ｎｍ）、高圧水銀灯のｈ線（波長：４０５ｎｍ）、高圧水銀灯のｉ線（波長：３６５ｎｍ）、半導体レーザー（波長：８３０ｎｍ、５３２ｎｍ、４８８ｎｍ、４０５ｎｍ等）、ＹＡＧレーザー（波長：１０６４ｎｍ）、ＫｒＦエキシマーレーザー（波長：２４８ｎｍ）、ＡｒＦエキシマーレーザー（波長：１９３ｎｍ）、Ｆ２エキシマーレーザー（波長：１５７ｎｍ）等を用いることができる。
【００８３】
金型の表面凹凸形状、ひいては防眩層の表面凹凸形状を精度良く形成するためには、露光工程において、上記パターンを感光性樹脂膜上に精密に制御された状態で露光することが好ましく、具体的には、コンピュータ上でパターンを画像データとして作成し、その画像データに基づいたパターンを、コンピュータ制御されたレーザヘッドから発するレーザー光によって描画することが好ましい。レーザー描画を行なうに際しては印刷版作成用のレーザー描画装置を使用することができる。このようなレーザー描画装置としては、たとえばＬａｓｅｒ  Ｓｔｒｅａｍ  ＦＸ（（株）シンク・ラボラトリー製）等が挙げられる。
【００８４】
図１４（ｃ）には、感光性樹脂膜９にパターンが露光された状態を模式的に示している。感光性樹脂膜をネガ型の感光性樹脂で形成した場合には、露光された領域１０は露光によって樹脂の架橋反応が進行し、後述する現像液に対する溶解性が低下する。よって、現像工程において露光されていない領域１１が現像液によって溶解され、露光された領域１０のみ基材表面上に残りマスクとなる。一方、感光性樹脂膜をポジ型の感光性樹脂で形成した場合には、露光された領域１０は露光によって樹脂の結合が切断され、後述する現像液に対する溶解性が増加する。よって、現像工程において露光された領域１０が現像液によって溶解され、露光されていない領域１１のみ基材表面上に残りマスクとなる。
【００８５】
〔５〕現像工程
続く現像工程においては、感光性樹脂膜９にネガ型の感光性樹脂を用いた場合には、露光されていない領域１１は現像液によって溶解され、露光された領域１０のみ金型用基材上に残存し、続く第１エッチング工程においてマスクとして作用する。一方、感光性樹脂膜９にポジ型の感光性樹脂を用いた場合には、露光された領域１０のみ現像液によって溶解され、露光されていない領域１１が金型用基材上に残存して、続く第１エッチング工程におけるマスクとして作用する。
【００８６】
現像工程に用いる現像液については従来公知のものを使用することができる。たとえば、水酸化ナトリウム、水酸化カリウム、炭酸ナトリウム、ケイ酸ナトリウム、メタケイ酸ナトリウム、アンモニア水等の無機アルカリ類、エチルアミン、ｎ−プロピルアミン等の第一アミン類、ジエチルアミン、ジ−ｎ−ブチルアミン等の第二アミン類、トリエチルアミン、メチルジエチルアミン等の第三アミン類、ジメチルエタノールアミン、トリエタノールアミン等のアルコールアミン類、テトラメチルアンモニウムヒドロキシド、テトラエチルアンモニウムヒドロキシド、トリメチルヒドロキシエチルアンモニウムヒドロキシド等の第四級アンモニウム塩、ピロール、ピペリジン等の環状アミン類等のアルカリ性水溶液；および、キシレン、トルエン等の有機溶剤等を挙げることができる。
【００８７】
現像工程における現像方法については特に制限されず、浸漬現像、スプレー現像、ブラシ現像、超音波現像等の方法を用いることができる。
【００８８】
図１４（ｄ）には、感光性樹脂膜９にネガ型の感光性樹脂を用いて、現像処理を行なった状態を模式的に示している。図１４（ｃ）において露光されていない領域１１が現像液によって溶解され、露光された領域１０のみ基材表面上に残りマスク１２となる。図１４（ｅ）には、感光性樹脂膜９にポジ型の感光性樹脂を用いて、現像処理を行なった状態を模式的に示している。図１４（ｃ）において露光された領域１０が現像液によって溶解され、露光されていない領域１１のみ基材表面上に残りマスク１２となる。
【００８９】
〔６〕第１エッチング工程
続く第１エッチング工程では、上述した現像工程後に金型用基材表面上に残存した感光性樹脂膜をマスクとして用いて、主にマスクの無い箇所の金型用基材をエッチングし、研磨されためっき面に凹凸を形成する。図１５は、本発明の金型の製造方法の後半部分の好ましい一例を模式的に示す図である。図１５（ａ）には第１エッチング工程によって、主にマスクの無い箇所１３の金型用基材７がエッチングされる状態を模式的に示している。マスク１２の下部の金型用基材７は金型用基材表面からはエッチングされないが、エッチングの進行とともにマスクの無い箇所１３からのエッチングが進行する。よって、マスク１２とマスクの無い箇所１３との境界付近では、マスク１２の下部の金型用基材７もエッチングされる。このようなマスク１２とマスクの無い箇所１３との境界付近において、マスク１２の下部の金型用基材７もエッチングされることを、以下ではサイドエッチングと呼ぶ。図１６に、サイドエッチングの進行を模式的に示した。図１６の点線１４は、エッチングの進行とともに変化する金型用基材の表面を段階に示している。
【００９０】
第１エッチング工程におけるエッチング処理は、通常、塩化第二鉄（ＦｅＣｌ3）液、塩化第二銅（ＣｕＣｌ2）液、アルカリエッチング液（Ｃｕ（ＮＨ3）4Ｃｌ2）等を用いて、金属表面を腐食させることによって行なわれるが、塩酸や硫酸などの強酸を用いることもできるし、電解めっき時と逆の電位をかけることによる逆電解エッチングを用いることもできる。エッチング処理を施した際の金型用基材に形成される凹形状は、下地金属の種類、感光性樹脂膜の種類およびエッチング手法等によって異なるため、一概にはいえないが、エッチング量が１０μｍ以下である場合には、エッチング液に触れている金属表面から略等方的にエッチングされる。ここでいうエッチング量とは、エッチングにより削られる基材の厚みである。
【００９１】
第１エッチング工程におけるエッチング量は好ましくは１〜５０μｍである。エッチング量が１μｍ未満である場合には、金属表面に凹凸形状がほとんど形成されずに、ほぼ平坦な金型となってしまうので、防眩性を示さなくなってしまう。また、エッチング量が５０μｍを超える場合には、金属表面に形成される凹凸形状の高低差が大きくなり、得られた金型を使用して作製した防眩フィルムを適用した画像表示装置において白ちゃけが生じる虞がある。傾斜角度が５°以下である面を９５％以上含む微細凹凸表面を有する防眩フィルムを得るためには、第１エッチング工程におけるエッチング量は、２〜８μｍであることがより好ましい。第１エッチング工程におけるエッチング処理は１回のエッチング処理によって行なってもよいし、エッチング処理を２回以上に分けて行なってもよい。エッチング処理を２回以上に分けて行なう場合には、２回以上のエッチング処理におけるエッチング量の合計が上記範囲内とされることが好ましい。
【００９２】
〔７〕感光性樹脂膜剥離工程
続く感光性樹脂膜剥離工程では、第１エッチング工程でマスクとして使用した残存する感光性樹脂膜を完全に溶解し除去する。感光性樹脂膜剥離工程では剥離液を用いて感光性樹脂膜を溶解する。剥離液としては、上述した現像液と同様のものを用いることができる。剥離液のｐＨ、温度、濃度および浸漬時間等を変化させることによって、ネガ型の感光性樹脂膜を用いた場合には露光部の、ポジ型の感光性樹脂膜を用いた場合には非露光部の感光性樹脂膜を完全に溶解して除去する。感光性樹脂膜剥離工程における剥離方法についても特に制限されず、浸漬現像、スプレー現像、ブラシ現像、超音波現像等の方法を用いることができる。
【００９３】
図１５（ｂ）は、感光性樹脂膜剥離工程によって、第１エッチング工程でマスク１２として使用した感光性樹脂膜を完全に溶解し除去した状態を模式的に示している。感光性樹脂膜からなるマスク１２を利用したエッチングによって、第１の表面凹凸形状１５が金型用基材表面に形成されている。
【００９４】
〔８〕第２めっき工程
続いて、形成された凹凸面（第１の表面凹凸形状１５）にクロムめっきを施すことによって、表面の凹凸形状を鈍らせる。図１５（ｃ）には、第１エッチング工程のエッチング処理によって形成された第１の表面凹凸形状１５にクロムめっき層１６を形成することにより、第１の表面凹凸形状１５よりも凹凸が鈍った表面（クロムめっきの表面１７）が形成されている状態が示されている。
【００９５】
クロムめっきとしては、平板やロールなどの表面に、光沢があって、硬度が高く、摩擦係数が小さく、良好な離型性を与え得るクロムめっきを採用することが好ましい。このようなクロムめっきとしては特に制限されないが、いわゆる光沢クロムめっきや装飾用クロムめっきなどと呼ばれる、良好な光沢を発現するクロムめっきを用いることが好ましい。クロムめっきは通常、電解によって行なわれ、そのめっき浴としては、無水クロム酸（ＣｒＯ3）と少量の硫酸を含む水溶液が用いられる。電流密度と電解時間を調節することにより、クロムめっきの厚みを制御することができる。
【００９６】
なお、第２めっき工程において、クロムめっき以外のめっきを施すことは好ましくない。何故なら、クロム以外のめっきでは、硬度や耐摩耗性が低くなるため、金型としての耐久性が低下し、使用中に凹凸が磨り減ったり、金型が損傷したりする。そのような金型から得られた防眩フィルムでは、十分な防眩機能が得られにくい可能性が高く、また、防眩フィルム上に欠陥が発生する可能性も高くなる。
【００９７】
また、上述した特開２００４−９０１８７号公報などに開示されているようなめっき後の表面研磨も、やはり好ましくない。すなわち、第２のめっき工程後に表面を研磨する工程を設けることなく、クロムめっきが施された凹凸面を、そのまま透明支持体上の樹脂層表面に転写される金型の凹凸面として用いることが好ましい。研磨することにより、最表面に平坦な部分が生じるため、光学特性の悪化を招く可能性があること、また、形状の制御因子が増えるため、再現性のよい形状制御が困難になることなどの理由による。
【００９８】
このように、微細表面凹凸形状が形成された表面にクロムめっきを施すことにより、凹凸形状が鈍らせられるとともに、その表面硬度が高められた金型が得られる。この際の凹凸の鈍り具合は、下地金属の種類、第１エッチング工程より得られた凹凸のサイズと深さ、まためっきの種類や厚みなどによって異なるため、一概にはいえないが、鈍り具合を制御する上で最も大きな因子は、やはりめっき厚みである。クロムめっきの厚みが薄いと、クロムめっき加工前に得られた凹凸の表面形状を鈍らせる効果が不十分であり、その凹凸形状を転写して得られる防眩フィルムの光学特性があまり良くならない。一方で、めっき厚みが厚すぎると、生産性が悪くなるうえに、ノジュールと呼ばれる突起状のめっき欠陥が発生してしまうため好ましくない。そこで、クロムめっきの厚みは１〜１０μｍの範囲内であるのが好ましく、３〜６μｍの範囲内であるのがより好ましい。
【００９９】
当該第２めっき工程で形成されるクロムめっき層は、ビッカース硬度が８００以上となるように形成されていることが好ましく、１０００以上となるように形成されていることがより好ましい。クロムめっき層のビッカース硬度が８００未満である場合には、金型使用時の耐久性が低下するうえに、クロムめっきで硬度が低下することはめっき処理時にめっき浴組成、電解条件などに異常が発生している可能性が高く、欠陥の発生状況についても好ましくない影響を与える可能性が高いためである。
【０１００】
また、本発明の防眩フィルムを作製するための金型の製造方法においては、上述した〔７〕感光性樹脂膜剥離工程と〔８〕第２めっき工程との間に、第１エッチング工程によって形成された凹凸面をエッチング処理によって鈍らせる第２エッチング工程を含むことが好ましい。第２エッチング工程では、感光性樹脂膜をマスクとして用いた第１エッチング工程によって形成された第１の表面凹凸形状１５を、エッチング処理によって鈍らせる。この第２エッチング処理によって、第１エッチング処理によって形成された第１の表面凹凸形状１５における表面傾斜が急峻な部分がなくなり、得られた金型を用いて製造された防眩フィルムの光学特性が好ましい方向へと変化する。図１７には、第２エッチング処理によって、金型用基材７の第１の表面凹凸形状１５が鈍化し、表面傾斜が急峻な部分が鈍らされ、緩やかな表面傾斜を有する第２の表面凹凸形状１８が形成された状態が示されている。
【０１０１】
第２エッチング工程のエッチング処理も、第１エッチング工程と同様に、通常、塩化第二鉄（ＦｅＣｌ3）液、塩化第二銅（ＣｕＣｌ2）液、アルカリエッチング液（Ｃｕ（ＮＨ3）4Ｃｌ2）などを用い、表面を腐食させることによって行なわれるが、塩酸や硫酸などの強酸を用いることもできるし、電解めっき時と逆の電位をかけることによる逆電解エッチングを用いることもできる。エッチング処理を施した後の凹凸の鈍り具合は、下地金属の種類、エッチング手法、および第１エッチング工程により得られた凹凸のサイズと深さなどによって異なるため、一概にはいえないが、鈍り具合を制御する上で最も大きな因子は、エッチング量である。ここでいうエッチング量も、第１エッチング工程と同様に、エッチングにより削られる基材の厚みである。エッチング量が小さいと、第１エッチング工程により得られた凹凸の表面形状を鈍らせる効果が不十分であり、その凹凸形状を転写して得られる防眩フィルムの光学特性があまり良くならない。一方で、エッチング量が大きすぎると、凹凸形状がほとんどなくなってしまい、ほぼ平坦な金型となってしまうので、防眩性を示さなくなってしまう。そこで、エッチング量は１〜５０μｍの範囲内とすることが好ましく、また、傾斜角度が５°以下である面を９５％以上含む微細凹凸表面を有する防眩フィルムを得るために、４〜２０μｍの範囲内とすることがより好ましい。第２エッチング工程におけるエッチング処理についても、第１エッチング工程と同様に、１回のエッチング処理によって行なってもよいし、エッチング処理を２回以上に分けて行なってもよい。エッチング処理を２回以上に分けて行なう場合には、２回以上のエッチング処理におけるエッチング量の合計が上記範囲内とされることが好ましい。
【実施例】
【０１０２】
以下に実施例を挙げて、本発明をさらに詳しく説明するが、本発明はこれら実施例に限定されるものではない。以下の例における防眩フィルムおよび防眩フィルム製造用のパターンの評価方法は、次のとおりである。
【０１０３】
〔１〕防眩フィルムの表面形状の測定
三次元顕微鏡「ＰＬμ２３００」（Ｓｅｎｓｏｆａｒ社製）を用いて、防眩フィルムの表面形状を測定した。サンプルの反りを防止するため、光学的に透明な粘着剤を用いて凹凸面が表面となるようにガラス基板に貼合してから、測定に供した。測定の際、対物レンズの倍率は１０倍として測定を行なった。水平分解能ΔｘおよびΔｙはともに１．６６μｍであり、測定面積は８５０μｍ×８５０μｍであった。
【０１０４】
（標高のエネルギースペクトルの比Ｈ12／Ｈ22およびＨ32／Ｈ22）
上で得られた測定データから、防眩フィルムの微細凹凸表面の標高を二次元関数ｈ（ｘ，ｙ）として求め、得られた二次元関数ｈ（ｘ，ｙ）を離散フーリエ変換して二次元関数Ｈ（ｆx，ｆy）を求めた。二次元関数Ｈ（ｆx，ｆy）を二乗してエネルギースペクトルの二次元関数Ｈ2（ｆx，ｆy）を計算し、ｆx＝０の断面曲線であるＨ2（０，ｆy）より、空間周波数０．０１μｍ-1におけるエネルギースペクトルＨ12および空間周波数０．０４μｍ-1におけるエネルギースペクトルＨ22を求め、エネルギースペクトルの比Ｈ12／Ｈ22を計算した。また、空間周波数０．１μｍ-1におけるエネルギースペクトルＨ32を求め、エネルギースペクトルの比Ｈ32／Ｈ22についても計算した。
【０１０５】
（微細凹凸表面の傾斜角度）
上で得られた測定データをもとに、前述のアルゴリズムに基づいて計算し、凹凸面の傾斜角度のヒストグラムを作成し、そこから傾斜角度毎の分布を求め、傾斜角度が５°以下である面の割合を計算した。
【０１０６】
（防眩層における微粒子の突出程度（埋没状態）の評価）
防眩層が微粒子を含有しないこと以外は同様にして作製された防眩フィルムを比較対象とし、微細凹凸表面の空間周波数分布および凹凸面の傾斜角度のヒストグラムが当該比較対象と同じである場合、すなわち、標高のエネルギースペクトルの二次元関数Ｈ（ｆx，ｆy）のｆx＝０の断面曲線であるＨ2（０，ｆy）および傾斜角度のヒストグラムが当該比較対象と略重なる場合、微粒子を含有する防眩フィルムの凹凸表面形状は、微粒子によって影響を受けていないといえることから、微粒子は防眩層表面から突出しておらず（完全にバインダ樹脂中に埋没しており）、凹凸表面は、バインダ樹脂によって形成された表面のみからなると判断した。下記表１において、バインダ樹脂によって形成された表面のみからなる場合を○で表示した。
【０１０７】
〔２〕防眩フィルムの光学特性の測定
（ヘイズ）
防眩フィルムのヘイズは、ＪＩＳ  Ｋ  ７１３６に規定される方法で測定した。具体的には、この規格に準拠したヘイズメータ「ＨＭ−１５０型」（村上色彩技術研究所製）を用いてヘイズを測定した。防眩フィルムの反りを防止するため、光学的に透明な粘着剤を用いて凹凸面が表面となるようにガラス基板に貼合してから、測定に供した。一般的にヘイズが大きくなると、画像表示装置に適用したときに画像が暗くなり、その結果、正面コントラストが低下しやすくなる。それ故に、ヘイズは低い方が好ましい。
【０１０８】
（相対散乱光強度Ｔ（２０））
防眩フィルムを、その凹凸面が表面となるようガラス基板に貼合し、そのガラス面側で防眩フィルム法線方向から、Ｈｅ−Ｎｅレーザーからの平行光を照射し、防眩フィルム凹凸面側で防眩フィルム法線から２０°の方向の透過散乱光強度を測定した。透過散乱光強度の測定には、横河電機（株）製の「３２９２  ０３  オプティカルパワーセンサー」および「３２９２  オプティカルパワーメーター」を用いた。
【０１０９】
〔３〕防眩フィルムの防眩性能の評価
（映り込み、白ちゃけの目視評価）
防眩フィルムの裏面からの反射を防止するために、凹凸面が表面となるように黒色アクリル樹脂板に防眩フィルムを貼合し、蛍光灯のついた明るい室内で凹凸面側から目視で観察し、蛍光灯の映り込みの有無、白ちゃけの程度を目視で評価した。映り込み、白ちゃけおよび質感は、それぞれ１から３の３段階で次の基準により評価した。
【０１１０】
映り込み  １：映り込みが観察されない、
２：映り込みが少し観察される、
３：映り込みが明瞭に観察される。
【０１１１】
白ちゃけ  １：白ちゃけが観察されない、
２：白ちゃけが少し観察される、
３：白ちゃけが明瞭に観察される。
【０１１２】
（ギラツキの評価）
ギラツキは、以下の方法で評価した。すなわち、市販の液晶テレビ（ＬＣ−３２ＧＨ３（シャープ（株）製）から表裏両面の偏光板を剥離した。それらオリジナル偏光板の代わりに、背面側および表示面側とも、偏光板「スミカラン  ＳＲＤＢ３１Ｅ」（住友化学（株）製）を、それぞれの吸収軸がオリジナルの偏光板の吸収軸と一致するように粘着剤を介して貼合し、さらに表示面側偏光板の上には、以下の各例に示す防眩フィルムを凹凸面が表面となるように粘着剤を介して貼合した。この状態で、サンプルから約３０ｃｍ離れた位置から、目視観察することにより、ギラツキの程度を７段階で官能評価した。レベル１はギラツキが全く認められない状態、レベル７はひどくギラツキが観察される状態に該当し、レベル３はごくわずかにギラツキが観察される状態である。
【０１１３】
〔４〕防眩フィルム製造用のパターンの評価
作成したパターンデータを２５６階調のグレースケールの画像データとし、階調を二次元の離散関数ｇ（ｘ，ｙ）で表した。離散関数ｇ（ｘ，ｙ）の水平分解能ΔｘおよびΔｙはともに２μｍとした。得られた二次元関数ｇ（ｘ，ｙ）を離散フーリエ変換して、二次元関数Ｇ（ｆx，ｆy）を求めた。二次元関数Ｇ（ｆx，ｆy）を二乗してエネルギースペクトルの二次元関数Ｇ2（ｆx，ｆy）を計算し、ｆx＝０の断面曲線であるＧ2（０，ｆy）より、空間周波数が０μｍ-1より大きく、かつ、絶対値が最も小さい空間周波数での極大値を求めた。
【０１１４】
＜実施例１＞
直径２００ｍｍのアルミロール（ＪＩＳによるＡ５０５６）の表面に銅バラードめっきが施されたものを用意した。銅バラードめっきは、銅めっき層／薄い銀めっき層／表面銅めっき層からなるものであり、めっき層全体の厚みは、約２００μｍとなるように設定した。その銅めっき表面を鏡面研磨し、研磨された銅めっき表面に感光性樹脂を塗布、乾燥して感光性樹脂膜を形成した。ついで、図１１に示される画像データからなるパターンの複数を連続して繰り返し並べたパターンを感光性樹脂膜上にレーザー光によって露光し、現像した。レーザー光による露光、および現像は「Ｌａｓｅｒ  Ｓｔｒｅａｍ  ＦＸ」（（株）シンク・ラボラトリー製）を用いて行なった。感光性樹脂膜にはポジ型の感光性樹脂を使用した。図１１に示されるパターンから計算されるエネルギースペクトルＧ2（ｆx，ｆy）のｆx＝０における断面は、図１３に示されるとおりである。図１１に示されるパターンは、空間周波数０．０４５μｍ-1にエネルギースペクトルの極大値を示す。
【０１１５】
その後、塩化第二銅液で第１のエッチング処理を行なった。その際のエッチング量は７μｍとなるように設定した。第１のエッチング処理後のロールから感光性樹脂膜を除去し、再度、塩化第二銅液で第２のエッチング処理を行なった。その際のエッチング量は１８μｍとなるように設定した。その後、クロムめっき加工を行ない、金型Ａを作製した。このとき、クロムめっき厚みが４μｍとなるように設定した。
【０１１６】
以下の各成分が酢酸エチルに固形分濃度６０重量％で溶解されており、硬化後に１.５３の屈折率を示す紫外線硬化型樹脂組成物を入手した。
【０１１７】
ペンタエリスリトールトリアクリレート            ６０重量部、
多官能ウレタン化アクリレート（ヘキサメチレンジイソシアネートとペンタエリスリトールトリアクリレートとの反応生成物）              ４０重量部、
レベリング剤                                    あり。
【０１１８】
この紫外線硬化型樹脂組成物に、平均粒径が８μｍで屈折率が１.５６５のメタクリル酸メチル／スチレン共重合体樹脂ビーズ（微粒子）を、紫外線硬化型樹脂１００重量部（当該紫外線硬化型樹脂の硬化により形成されるバインダ樹脂も実質的に１００重量部となる）あたり１５重量部添加した後、固形分（樹脂ビーズを含む）の濃度が６０重量％となるように酢酸エチルを添加して塗布液を調製した。透明支持体である厚み８０μｍのトリアセチルセルロース（ＴＡＣ）フィルム上に、この塗布液を乾燥後の塗布厚みが１０μｍとなるように塗布し、６０℃に設定した乾燥機中で３分間乾燥させた。乾燥後のフィルムを、先に得られた金型Ａの凹凸面に、紫外線硬化型樹脂組成物層が金型側となるようにゴムロールで押し付けて密着させた。この状態でＴＡＣフィルム側より、強度２０ｍＷ／ｃｍ2の高圧水銀灯からの光をｈ線換算光量で２００ｍＪ／ｃｍ2となるように照射して、紫外線硬化型樹脂組成物層を硬化させた。この後、ＴＡＣフィルムを硬化樹脂ごと金型から剥離して、表面に凹凸を有する硬化樹脂（防眩層）とＴＡＣフィルムとの積層体からなる、透明な防眩フィルムＡを作製した。
【０１１９】
＜実施例２＞
微粒子の添加量を３０重量部としたこと以外は実施例１と同様にして防眩フィルムＢを作製した。
【０１２０】
＜比較例１＞
微粒子を添加しなかったこと以外は実施例１と同様にして防眩フィルムＣを作製した。
【０１２１】
＜比較例２＞
レーザー光によって露光するパターンとして図１８に示すパターンを用いたこと以外は実施例１と同様にして金型Ｂを得た。得られた金型Ｂを用いたこと以外は、実施例１と同様にして防眩フィルムＤを作製した。図１８に示した二次元離散関数ｇ（ｘ，ｙ）は５１２×５１２個の値を持ち、水平分解能ΔｘおよびΔｙは２μｍである。図１８に示したパターンである画像データは、ドット径２２μｍのドットを多数ランダムに配置したパターンであり、２ｍｍ×２ｍｍの大きさで、１２８００ｄｐｉで作成した。図１８に示したパターンより得られたエネルギースペクトルＧ2（ｆx，ｆy）のｆx＝０における断面を図２０に示す。図２０より、図１８に示したパターンのエネルギースペクトルは空間周波数が０μｍ-1より大きく０．０４μｍ-1以下の範囲内、すなわち、０．０３６μｍ-1に極大値を持つことが分かる。
【０１２２】
＜比較例３＞
レーザー光によって露光するパターンとして図１９に示すパターンを用い、第１のエッチング処理のエッチング量を１０μｍとなるように設定し、第２のエッチング処理のエッチング量を３０μｍとなるように設定したこと以外は実施例１と同様にして金型Ｃを得た。得られた金型Ｃを用いたこと以外は、実施例１と同様にして防眩フィルムＥを作製した。図１９に示した二次元離散関数ｇ（ｘ，ｙ）は５１２×５１２個の値を持ち、水平分解能ΔｘおよびΔｙは２μｍである。図１９に示したパターンである画像データは、ドット径３６μｍのドットを多数ランダムに配置したパターンであり、２０ｍｍ×２０ｍｍの大きさで、３２００ｄｐｉで作成した。図１９に示したパターンより得られたエネルギースペクトルＧ2（ｆx，ｆy）のｆx＝０における断面を図２０に示す。図２０より、図１９に示したパターンのエネルギースペクトルは空間周波数が０μｍ-1より大きく０．０４μｍ-1以下の範囲内、すなわち、０．０１８μｍ-1に極大値を持つことが分かる。
【０１２３】
＜比較例４＞
直径３００ｍｍのアルミロール（ＪＩＳによるＡ５０５６）の表面を鏡面研磨し、研磨されたアルミ面に、ブラスト装置（（株）不二製作所製）を用いて、ジルコニアビーズＴＺ−ＳＸ−１７（東ソー（株）製、平均粒径：２０μｍ）を、ブラスト圧力０．１ＭＰａ（ゲージ圧）、ビーズ使用量８ｇ／ｃｍ2（ロールの表面積１ｃｍ2あたりの使用量）でブラストし、表面に凹凸をつけた。得られた凹凸つきアルミロールに対し、無電解ニッケルめっき加工を行ない、金型Ｄを作製した。このとき、無電解ニッケルめっき厚みが１５μｍとなるように設定した。得られた金型Ｄを用いたこと以外は、実施例１と同様にして防眩フィルムＦを作製した。
【０１２４】
得られた防眩フィルムの表面形状および光学特性の評価結果を表１に示す。また、図２１および図２２にそれぞれ、実施例１、実施例２および比較例１の防眩フィルムが備える防眩層の微細凹凸表面の標高のエネルギースペクトルＨ（ｆx，ｆy）のｆx＝０における断面曲線であるＨ2（０，ｆy）および傾斜角度のヒストグラムを示す。図２１および図２２より、実施例１および２の防眩フィルムの微細凹凸表面の空間周波数分布および凹凸面の傾斜角度のヒストグラムは、微粒子を含有しない比較例１の防眩フィルムと略重なることがわかる。
【０１２５】
【表１】
2011017829.tif 000008
【０１２６】
表１に示されるように、本発明に係る実施例１および２の防眩フィルムＡおよびＢは、ギラツキが全く発生せず、十分な防眩性（映り込み防止能）を示し、白ちゃけも発生しなかった。また、相対散乱光強度Ｔ（２０）も低いため、画像表示装置に配置した際にもコントラストの低下を引き起こすことが無い。防眩層に微粒子が含有されない比較例１の防眩フィルムＣは、十分な防眩性を示し、白ちゃけも発生しなかったが、わずかにギラツキが発生していた。また、エネルギースペクトルが０μｍ-1より大きく０．０４μｍ-1以下の範囲内に極大値を持つパターンより作成された比較例２および３の防眩フィルムＤおよびＥは、十分な防眩性を示し、白ちゃけも発生しなかったが、エネルギースペクトルの比Ｈ12／Ｈ22が本発明の要件を満たさないため、ギラツキが発生していた。また、所定のパターンを用いずに作成した比較例４の防眩フィルムＦは、エネルギースペクトルの比Ｈ12／Ｈ22が本発明の要件を満たさないため、ギラツキが発生していた。
【０１２７】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２８】
１  防眩フィルム、２  微細凹凸表面を構成する凹凸、３  防眩フィルムの投影面、５  防眩フィルムの主法線方向、５’  透明支持体の法線方向、６  凹凸を加味した局所的な法線、６ａ〜６ｄ  ポリゴン面の法線ベクトル、ψ  表面傾斜角度、７  金型用基材、８  研磨工程によって研磨された基材の表面、９  感光性樹脂膜、１０  露光工程において露光された感光性樹脂膜、１１  露光工程において露光されない感光性樹脂膜、１２  マスク、１３  マスクの無い箇所、１４  エッチングによって段階的に形成される表面、１５  第１エッチング工程後の基材表面（第１の表面凹凸形状）、１６  クロムめっき層、１７  クロムめっきの表面、１８  第２エッチング工程後の基材表面（第２の表面凹凸形状）、２０  防眩フィルムの透明支持体側から透明支持体の法線方向に入射した光、２１  防眩層側の法線方向から２０°の方向に透過する散乱光、２２  入射した光の光線方向と透明支持体の法線方向とを含む平面、１０１  透明支持体、１０２  防眩層、１０３  バインダ樹脂、１０４  微粒子、１０５  微細凹凸表面。
【図１】
2011017829.tif 000009
【図２】
2011017829.tif 000010
【図３】
2011017829.tif 000011
【図６】
2011017829.tif 000012
【図７】
2011017829.tif 000013
【図８】
2011017829.tif 000014
【図９】
2011017829.tif 000015
【図１０】
2011017829.tif 000016
【図１３】
2011017829.tif 000017
【図１４】
2011017829.tif 000018
【図１５】
2011017829.tif 000019
【図１６】
2011017829.tif 000020
【図１７】
2011017829.tif 000021
【図２０】
2011017829.tif 000022
【図２１】
2011017829.tif 000023
【図２２】
2011017829.tif 000024
【図４】
2011017829.tif 000025
【図５】
2011017829.tif 000026
【図１１】
2011017829.tif 000027
【図１２】
2011017829.tif 000028
【図１８】
2011017829.tif 000029
【図１９】
2011017829.tif 000030